ПОВЕРХНОСТНОЕ ПОКРЫТИЕ, СОДЕРЖАЩЕЕ ПЛАСТИФИКАТОР НА ОСНОВЕ ЦИТРАТА

1. Многослойное поверхностное покрытие, включающее по меньшей мере два слоя, выбранных из группы, состоящей из несущего слоя, износостойкого слоя, слоя насыщения, нижнего вспененного слоя и верхнего вспененного слоя, по меньшей мере два слоя, включающих ПВХ-содержащий слой, изготовленный из композиции, включающей по меньшей мере одну ПВХ-смолу, по меньшей мере один нефталатный пластификатор, генерирующий ЛОВ, и/или по меньшей мере одну добавку, генерирующую ЛОВ, причем вышеуказанная композиция дополнительно включает по меньшей мере один пластификатор на основе цитрата.
2. Многослойное поверхностное покрытие по п.1, в котором пластификатор на основе цитрата выбирают из группы, состоящей из триэтилцитрата (TEC), трибутилцитрата (TBC), ацетилтрибутилцитрата (ATBC), ацетилтриэтилцитрата (ATEC) и ацетилтри-2-этилгексилцитрата (ATEHC).
3. Многослойное поверхностное покрытие по п.1 или 2, в котором доля пластификатора на основе цитрата составляет от 8 до 72 phr (parts per hundred of resin - массовых частей на 100 массовых частей смолы).
4. Многослойное поверхностное покрытие по п.1, в котором доля нефталатного пластификатора составляет от 0 до 36 phr.
5. Многослойное поверхностное покрытие по п.1, в котором доля добавок составляет от 0 до 15 phr.
6. Многослойное поверхностное покрытие по п.1, в котором нефталатный пластификатор выбирают из группы, состоящей из адипатов, бензоатов, монобензоатов и дибензоатов, тримеллитатов, FAME (сложные метиловые эфиры жирных кислот), терефталатов и циклогексаноатов.
7. Многослойное поверхностное покрытие по п.1, в котором добавки выбирают из группы, состоящей из жидких стабилизаторов, веществ, уменьшающих вязкость, пенообразователей, жидких эжекторов, антистатических агентов и ингибиторов возгорания.
8. Многослойное поверхностное покрытие по п.1, в котором пластификатор на основе цитрата представляет собой ацетилтрибутилцитрат (ATBC), а нефталатный пластификатор представляет собой диизонониладипат (DINA) и изононилбензоат (INB).
9. Поверхностное покрытие по п.1, которое является напольным покрытием.
10. Способ получения многослойного поверхностного покрытия по п.1, включающий следующие стадии:
- обеспечение ПВХ-содержащей композиции, включающей по меньшей мере одну ПВХ-смолу, по меньшей мере один нефталатный пластификатор, генерирующий ЛОВ, и/или по меньшей мере одну добавку, генерирующую ЛОВ, причем вышеуказанная композиция включает по меньшей мере один пластификатор на основе цитрата,
- желирование вышеуказанной ПВХ-содержащей композиции при температуре, которая составляет от 130°C до 200°C, с получением первой пленки или первого слоя,
- присоединение вышеуказанной первой пленки или слоя по меньшей мере ко второму слою для получения вышеуказанного многослойного поверхностного покрытия, в котором вышеуказанные по меньшей мере два слоя выбраны из группы, состоящей из несущего слоя, износостойкого слоя, слоя насыщения, нижнего вспененного слоя или верхнего вспененного слоя, и причем по меньшей мере два слоя включают ПВХ-содержащую композицию, включающую по меньшей мере одну ПВХ-смолу, по меньшей мере один нефталатный пластификатор, генерирующий ЛОВ, и/или по меньшей мере одну добавку, генерирующую ЛОВ, причем вышеуказанная композиция включает по меньшей мере один пластификатор на основе цитрата.
11. Способ по п.10, в котором по меньшей мере второй слой имеет такой же состав как и первый слой.